基材層とヒートシール層とからなるポリプロピレン製容器向け蓋材であって、前記ヒートシール層がエチレンと1-ブテンの共重合体である直鎖状低密度ポリエチレンに、ポリブテン-1を20~40重量になるように配合した混合樹脂層により形成されていることを特徴とする蓋材。前記直鎖状低密度ポリエチレンの密度が0.910Kg/m3以下であることを特徴とする請求項1に記載の蓋材。請求項1または2に記載の蓋材を、ポリプロピレン製容器に、それぞれのヒートシール層を対向させた形でシールしたことを特徴とする包装体。ところが、ポリプロピレン製容器向け蓋材に用いる蓋材のヒートシール層については、適切なものがなく、従来は、ホットメルトなどを用いていた。ホットメルトはシール強度があまり強くなく、厚塗りしなければ密封性に不安があり、コスト面でも問題があった。本発明は上記した事情に鑑みてなされたもので、ヒートシール層がポリプロピレン製容器に、確実に密封できて、易開封性に優れ、開封時に糸引き現象の起こらない蓋材および包装体を提供することを課題としている。本発明の請求項1に係る発明は、基材層とヒートシール層とからなるポリプロピレン製容器向け蓋材であって、前記ヒートシール層がエチレンと1-ブテンの共重合体である直鎖状低密度ポリエチレンに、ポリブテン-1を20~40重量になるように配合した混合樹脂層により形成されていることを特徴とする蓋材である。本発明の請求項2に係る発明は、前記直鎖状低密度ポリエチレンの密度が0.910Kg/m3以下であることを特徴とする請求項1に記載の蓋材である。本発明の請求項3に係る発明は、請求項1または2に記載の蓋材を、ポリプロピレン製容器に、それぞれのヒートシール層を対向させた形でシールしたことを特徴とする包装体である。本発明の蓋材および包装体は、蓋材におけるヒートシール層がポリプロピレン製容器に対して、確実に密封できて、易開封性に優れ、開封時に糸引き現象が起こることがない。以下本発明を実施するための形態につき説明する。図1は、本発明の包装体の一例を模式的に正面で示した説明図である。本例の包装体100は、まず、図1のように、容器20と蓋材10からなっている。本例の容器20は、ポリプロピレン製の単層の成形容器でフランジ部21が設けてある。蓋材10は、基材層11と接着層12とヒートシール層13からなっている。そして、蓋材10のヒートシール層13で、容器20のフランジ部21にヒートシールされることで密封されている。蓋材10の基材層11には、紙や合成樹脂のフィルムが用いられる。また、多層の合成樹脂フィルム、紙と合成樹脂のフィルムの積層体など複数層からなる基材層11としても良い。蓋材10を容器20から剥離するときに蓋材10が伸びないように、基材層11の少なくとも1層は、紙あるいはポリエチレンテレフタレートPET、延伸ポリプロピレンOPP、延伸ナイロンONyなどの合成樹脂の延伸フィルムを用いることが好ましい。ヒートシール層13としては、エチレンと1-ブテンの共重合体である直鎖状低密度ポリエチレンに、ポリブテン-1を配合した混合樹脂層を用いる。ポリブテン-1の配合割合は、混合樹脂層の20~40重量になるように配合するのが好ましい。直鎖状低密度ポリエチレンは、密度が、通常0.910Kg/m3以上、0.930Kg/m3未満であり、ポリプロピレンに対して密着する性質がある。したがって、0.910Kg/m3以下の低密度であれば、易開封性イージーピール性を有するヒートシール材として使用できると思われるが、単に密度を調整した一般的な直鎖状低密度ポリエチレンでは、条件によってはポリプロピレンに対して強く密着してしまい、開封時に大きな力が必要となる場合があり不十分である。例えば、180°Cでシールすると15N/15mm幅のヒートシール強度になってしまい、易開封性が得られない。そこで、直鎖状低密度ポリエチレンに、ポリブテン-1を添加してヒートシール強度を調整する。しかし、直鎖状低密度ポリエチレンが強靭であると開封時に糸引きの現象開封時に破壊された各樹脂が糸状になって伸びる現象が起きてしまう。この糸引きが起こると剥離面がきれいでないばかりではなく、糸引きによる糸状のヒートシール材が容器内に混入する恐れがある。そのため、直鎖状低密度ポリエチレンにエチレンと1-ブテンの共重合体を用いることで、直鎖状低密度ポリエチレン自体の引張破断強度などの強度を弱め、糸引きが起こらないようにすることができる。それぞれ同密度とした場合の、1-ブテンをコモノマーとした直鎖状低密度ポリエチレンと、1-ヘキセンをコモノマーとした直鎖状低密度ポリエチレンの引張破断強度を表1に示す。そのため、前述のようにヒートシール層13として、エチレンと1-ブテンの共重合体である直鎖状低密度ポリエチレンに、ポリブテン-1を20~40重量になるように配合した混合樹脂層を用いる。このような、ヒートシール層13を容器の蓋に用いることによって、ヒートシール層がポリプロピレンの容器にヒートシールしたときに、確実に密封でき、易開封性に優れ、開封時に糸引き現象が起こらない。接着層12は、基材層11とヒートシール層13を接着させる層であって、ヒートシール層13を押し出し成膜して、積層する本例の場合は、接着層12も熱可塑性樹脂を押し出し成膜して、共押し出しにより、基材層11に押出ラミネートしている。また、ヒートシール層13があらかじめ成膜されたフィルムである場合は、接着層12を同様に熱可塑性樹脂で押し出して、サンドイッチラミネートによって、積層してもよい。また、接着層12として接着剤を用いて、ドライラミネートによって、積層することもできる。本例の容器20は、ポリプロピレン製の単層の成形容器であるが、本発明においては、これに限るものではなく、多層の成形容器で、ヒートシール層としてポリプロピレンが積層された容器であっても良い。また、紙カップのような紙容器でヒートシール層としてポリプロピレンが積層された容器でもよい。すなわち、ヒートシール層がポリプロピレンで構成されている容器であればどのような形態でもかまわない。また、フランジ部21のように、はっきりとしたヒートシール用の部分を設けてなくともよく、例えば紙カップのように、上端を外側にカールさせたトップカール部を設けて、トップカール部の上縁に露出したヒートシール層に、蓋材のヒートシール層を対向させてヒートシールしてもよい。以下に、本発明の具体的実施例について説明する。<実施例1>エチレンと1-ブテンの共重合体である直鎖状低密度ポリエチレン密度0.908Kg/m3に、ポリブテン-1を添加し、ポリブテン-1が40重量になるように、ヒートシール層用の混合樹脂を用意した。基材層11の延伸ポリエチレンテレフタレートフィルム12μmに共押し出しラミネート装置を用いて、接着層12の低密度ポリエチレンとヒートシール層の混合樹脂をそれぞれ厚さが25μmと10μmで押出して、延伸ポリエチレンテレフタレート、低密度ポリエチレン、混合樹脂の3層の積層フィルムを作成して、実施例1の蓋材を作成した。<実施例2>ヒートシール層用の混合樹脂のポリブテン-1が30重量になるようにした以外は、実施例1と同様にして、実施例2の蓋材を作成した。<実施例3>ヒートシール層用の混合樹脂のポリブテン-1が20重量になるようにした以外は、実施例1と同様にして、実施例3の蓋材を作成した。以下に、本発明の比較例について説明する。<比較例1>ヒートシール層用の樹脂として、ポリブテン-1を添加せず、直鎖状低密度ポリエチレンを単体で用いた以外は、実施例1と同様にして、比較例1の蓋材を作成した。<比較例2>ヒートシール層用の混合樹脂のポリブテン-1が10重量になるようにした以外は、実施例1と同様にして、比較例2の蓋材を作成した。<比較例3>エチレンと1-ヘキセンの共重合体である直鎖状低密度ポリエチレン密度0.904に、ポリブテン-1を添加し、ポリブテン-1が30重量になるように、ヒートシール層用の混合樹脂を用意した以外は、実施例1と同様にして、比較例3の蓋材を作成した。<比較例4>ヒートシール層用の混合樹脂のポリブテン-1が20重量になるようにした以外は、比較例3と同様にして、比較例4の蓋材を作成した。<比較例5>ヒートシール層用の混合樹脂のポリブテン-1が10重量になるようにした以外は、比較例3と同様にして、比較例5の蓋材を作成した。<試験方法>実施例と比較例の蓋材を下記の方法で試験し、比較評価した。容器20の代わりに、ポリプロピレンの単層のシートを用意し、実施例と比較例の蓋材を、0.2MPaの圧力で1秒、それぞれの温度でヒートシールした。シール片を、JIS-Z0238に準拠して、ヒートシール強さを測定した。また、剥離後の各裏面を観察し、糸引きの有無を調べた。その結果を表2にまとめた。以下に、実施例と比較例との比較結果について説明する。<比較結果>実施例1から3の蓋材は、ヒートシール温度によってヒートシール強さが、大きく変化せずに、広いシールレンジで易開封性が得られる。また、樹脂が剥離時に糸状に伸びる糸引きも起こらず、良好であった。コモノマーに1-ブテンを用いた直鎖状ポリエチレンのみで、ポリブテン-1を配合しなかった比較例1およびポリブテン-1を10重量配合した比較例2の蓋材は、160°C、180°Cでヒートシールしたときのヒートシール強さが強すぎて、易開封性が得られなかった。また、コモノマーに1-ヘキセンを用いた直鎖状ポリエチレンに、ポリブテン-1を配合した比較例3から5の蓋材は、剥離後に、いずれも糸引きが発生してしまい、使用した場合、見た目が悪く、糸状になったヒートシール層の樹脂が容器内に入ってしまい、異物混入の事故になる恐れがある。以上のように、本発明の蓋材および包装体は、ヒートシール層がポリプロピレンの容器が、確実に密封できて、易開封性に優れ、開封時に糸引き現象が起こることがない。